СПЛАВ НА ОСНОВЕ ЗОЛОТА
ALLOY ON BASIS OF GOLD

Изобретение относится к области металлургии, в частности к составам сплавов на основе золота, которые могут быть использованы для изготовления деталей точной механики, корпусов часов, монет.
Известен сплав на основе золота, содержащий, мас.%: золото 58,0-59,0; серебро 29,5-30,5; бор 0,1-0,5; цинк 0,8-1,2; медь - остальное [1].
Задача изобретения состоит в повышении прочности сплава.
Технический результат достигается тем, что сплав на основе золота, содержащий серебро, бор, цинк, медь, дополнительно включает палладий и германий при следующем соотношении компонентов, мас.%: золото 58,0-59,0; серебро 26,0-28,0; бор 0,06-0,08; цинк 0,8-1,2; палладий 4,0-6,0; германий 0,01-0,03; медь - остальное.
В таблице приведены составы сплава на основе золота.
Компоненты
Состав, мас.%.
1
2
3
Золото
58,0
58,5
59,0
Серебро
28,0
27,0
26,0
Бор
0,06
0,07
0,08
Цинк
1,2
1,0
0,8
Палладий
6,0
5,0
4,0
Германий
0,03
0,02
0,01
Медь
остальное
остальное
остальное
Предел прочности при растяжении, кг/мм<sup>2</sup>
63-65
63-65
63-65
В составе сплава компоненты проявляют себя следующим образом. Медь и серебро увеличивают пластичность сплава. Палладий способствует увеличению твердости и прочности сплава. Цинк также упрочняет сплав. Бор и германий способствуют измельчению зерна.
Сплав выплавляют в электропечах. В разогретый тигель вводят компоненты, расплавляют их и перемешивают. Разливку сплава производят в стальную изложницу. После охлаждения слиток раскатывают на прокатных вальцах в лист требуемой толщины. Возможен отжиг сплава при температуре 200°С.
Источник информации
1. SU 1581763 A1, C22C 5/02, 1990.